СПОСОБ ПОЛУЧЕНИЯ ЦЕМЕНТИРОВАННЫХ КАРБИДНЫХ ИЗДЕЛИЙ

1. Способ получения деталей из твердого сплава на основе цементированного карбида, содержащих твердые компоненты в связующей фазе, с использованием порошкового литья под давлением или экструзии смеси твердых компонентов и связующей фазы в органических связующих, имеющих точку плавления, включающий этапы:
- смешивание порошков твердых компонентов и связующей фазы с образованием смеси,
- нагревание упомянутой смеси твердых компонентов и связующей фазы до температуры,
- когда температура смеси твердых компонентов и связующей фазы выше точки плавления органических связующих, добавление органических связующих в расплавленном виде с обеспечением того, чтобы температура не падала ниже точки плавления органических связующих,
- формование деталей при помощи порошкового литья под давлением или экструзии,
- удаление органических связующих из полученных деталей посредством стадии удаления связующих и
- спекание деталей.
2. Способ по п.1, отличающийся поддержанием температуры смеси твердых компонентов и связующей фазы между 95 и 180°C.
3. Способ по п.1, отличающийся выполнением смешивания в смесителе периодического действия.
4. Способ по п.1, отличающийся выполнением смешивания в экструдере.
5. Способ по п.4, отличающийся тем, что экструдер представляет собой двухшнековый экструдер.
6. Детали из твердого сплава на основе цементированного карбида, содержащие твердые компоненты в связующей фазе и изготовленные по п.п.1-5, отличающиеся тем, что детали имеют равномерное распределение связующей фазы со средним размером ликвационных участков связующей фазы 0,2-0,5 мкм.